ТРЕХМЕРНЫЕ СТРУКТУРЫ НА ОСНОВЕ СЛЮДЫ

1. Способ получения складчатой слюдяной бумаги для использования в качестве сердцевины (4) для панели типа «сэндвич» со складчатой сердцевиной или многослойной сотовой структуры, включающий стадии:
получения листов (2) частично отвержденной пропитанной слюдяной бумаги;
складывания частично отвержденной слюдяной бумаги либо в форме складчатой сердцевины (4), либо в форме сотовой структуры из частично отвержденной слюдяной бумаги;
отверждения сложенной сотовой структуры из частично отвержденной слюдяной бумаги для получения сотовой структуры из слюдяной бумаги.
2. Способ по п. 1, где сложенная, частично отвержденная слюдяная бумага имеет форму сотовой структуры, и способ ее изготовления включает дополнительные стадии склеивания упомянутых частично отвержденных слюдяных листов вдоль периодически повторяющихся параллельных линий, формируя слоистый материал из частично отвержденной слюдяной бумаги, и вспучивания упомянутого слоистого материала из частично отвержденной слюдяной бумаги для получения сотовой структуры из частично отвержденной слюдяной бумаги.
3. Способ по п. 1 или 2, где внешний(ие) лист(ы) (5, 6), предпочтительно содержащий(ие) частично или полностью отвержденную слюдяную бумагу, приклеивают сверху и/или снизу к частично или полностью отвержденной складчатой слюдяной бумаге с образованием слоистой слюдяной структуры с сотовым заполнителем или складчатой сердцевиной (полностью или частично отвержденной).
4. Способ по п. 1 или 2, где стадия получения частично отвержденной слюдяной бумаги включает стадию пропитки необработанной слюдяной бумаги смолой на основе силикона в количестве от 10 до 30% вместе с катализатором отверждения с получением неотвержденной пропитанной слюдяной бумаги.
5. Способ по п. 4, где неотвержденную пропитанную слюдяную бумагу предварительно отверждают при температуре, которая по меньшей мере на 50°C ниже температуры, необходимой для полного отверждения.
6. Способ по п. 4 или 5, где неотвержденную пропитанную слюдяную бумагу предварительно отверждают при температуре в пределах от 130 до 200°C.
7. Способ по любому из предыдущих пунктов, где клей (3) представляет собой клей на основе силикона, содержащий катализатор, активируемый теплом, светом или УФ-излучением.
8. Способ по любому из предыдущих пунктов, где отверждение на стадии iii проводят при температуре в пределах от 200 до 350°C.
9. Слоистый материал из частично отвержденной слюдяной бумаги, содержащий множество частично отвержденных пропитанных слюдяных листов, причем частично отвержденные листы слюдяной бумаги, образующие слоистый материал, склеивают вдоль периодически повторяющихся параллельных линий.
10. Слоистый материал из частично отвержденной слюдяной бумаги по п. 9, где слоистый материал представляет собой невспученную сотовую структуру из частично отвержденной слюдяной бумаги, и частично отвержденная слюдяная бумага проявляет экзотермическую реакцию при температуре в пределах от 200 до 350°C.